【事件の表示】
　特許第３００６２２４号「樹脂組成物」の請求項１に係る特許に対する特許異議の申立てについて、次のとおり決定する。
【結　論】
　訂正を認める。
　特許第３００６２２４号の請求項１に係る特許を維持する。
【理　由】
（１）手続の経緯
　本件特許３００６２２４号の発明は、平成３年１０月２１日に出願され、平成１１年１１月２６日にその特許の設定登録がなされ、その後、東レ株式会社より特許異議の申立てがなされ、取消理由通知がなされ、それに対して、その指定期間内である平成１３年１月５日に訂正請求がなされるとともに、特許異議意見書が提出されたものである。
（２）訂正の適否についての判断
ア、訂正の内容
訂正事項ａ：特許請求の範囲の請求項１の
「【請求項１】（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシドを含み、且つ屈折率（ｎＤ20）が１．５０以上であるエチレンオキシド共重合体５〜３０重量部を配合したことを特徴とする成型物表面外観の優れた射出成型用制電性樹脂組成物。」を、
「【請求項１】（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシドと、下記一般式で表わされる化合物
　　　ＣＨ２−ＣＨ−（ＣＨ２Ｘ）ｎ−Ａｒ
　　　　＼　／
　　　　　Ｏ
（但し該一般式において、Ａｒは少なくとも１個のハロゲン原子、及び又はアリール基、及び又はアラルキル基で置換された単環の炭素系芳香族基又は複素環系芳香族基、或いは置換基を有してもよい縮合した炭素系芳香族基又は複素環系芳香族基を表わし、ｎは０又は１の整数を、ＸはＯ（酸素），Ｓ（硫黄）又は−Ｏ−ＣＯ−基を表わす。）
とを含むエポキシド単量体よりなり、且つ屈折率（ｎＤ20）が１．５０以上であるエチレンオキシド共重合体５〜３０重量部を配合したことを特徴とする成型物表面外観の優れた射出成型用制電性樹脂組成物。」と訂正する。
訂正事項ｂ：特許明細書の第３欄第２７行の「エチレンオキシドを含み」を、「エチレンオキシド及び後記の他のエポキシド単量体よりなり」と訂正する。
イ、訂正の適否
　上記訂正事項ａは、訂正前の請求項１の「エチレンオキシド共重合体」について、エチレンオキシドに対する共重合成分を限定することにより、特許請求の範囲の減縮を目的とするものと認められる。
　また、同じく上記訂正事項ｂは、訂正事項ａに伴い、発明の詳細な説明において、整合性をはかるため、明りょうでない記載の釈明を目的とするものと認められる。　そして、これらの訂正は特許明細書の第６頁の段落番号【0012】〜【0017】に記載された事項に基づくものであり、願書に添付した明細書の範囲内の訂正と認められ、また実質的に特許請求の範囲を拡張又は変更するものでもない。
　以上のとおりであるから、上記訂正は、特許法第１２０条の４第２項及び同条第３項で準用する第１２６条第２−３項の規定に適合するので、当該訂正を認める。
（３）特許異議の申立てについての判断
ア、申立て理由の概要
　特許異議申立人は、甲第１号証（特開昭６３−３０９５５２号公報）を提出し、本件請求項１に係る発明は、甲第１号証に記載された発明であるか、または甲第１号証に記載された発明に基づいて当業者が容易に発明をすることができたものであるから、本件特許は特許法第２９条第１項第３号ないしは同法第２９条第２項の規定に違反してされたものであるから、本件特許を取り消すべき旨主張している。
イ、訂正明細書の請求項１に係る発明
　訂正明細書の請求項１に係る発明（以下、「本件発明」という。）は、その特許請求の範囲の請求項１に記載された事項により特定される次のとおりのものと認める。
「【請求項１】（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシドと、下記一般式で表わされる化合物
　　　ＣＨ２−ＣＨ−（ＣＨ２Ｘ）ｎ−Ａｒ
　　　　＼　／
　　　　　Ｏ
（但し該一般式において、Ａｒは少なくとも１個のハロゲン原子、及び又はアリール基、及び又はアラルキル基で置換された単環の炭素系芳香族基又は複素環系芳香族基、或いは置換基を有してもよい縮合した炭素系芳香族基又は複素環系芳香族基を表わし、ｎは０又は１の整数を、ＸはＯ（酸素），Ｓ（硫黄）又は−Ｏ−ＣＯ−基を表わす。）
とを含むエポキシド単量体よりなり、且つ屈折率（ｎＤ20）が１．５０以上であるエチレンオキシド共重合体５〜３０重量部を配合したことを特徴とする成型物表面外観の優れた射出成型用制電性樹脂組成物。」
ウ、引用刊行物に記載された事項
　当審が通知した取消理由に引用された刊行物１（特開昭６３−２０９５５２号公報［上記甲第１号証］）には、次の記載が認められる。
ａ、刊行物１に記載の事項
「（Ａ）（ａ）炭素原子数６以上のアミノカルボン酸またはラクタム、（ｂ）数平均分子量200〜2,000のポリエチレングリコールおよび／またはポリプロピレンオキシドグリコールおよび（ｃ）芳香族ジカルボン酸および／または脂環族ジカルボン酸を、重量比で100/0〜40/60の有機スズ化合物および有機チタン化合物から選ばれた１種以上／酸化アンチモンの存在下に重合して得られるポリエーテルエステルアミドで、ポリエーテルエステル単位が40〜90重量％である透明なポリエーテルエステルアミド１〜40重量％と
（Ｂ）（ａ）ゴム質重合体１〜80重量部の存在下に（ｂ）（メタ）アクリル酸エステル単位と芳香族ビニル系単量体との合計100〜40重量％およびシアン化ビニル系単量体０〜60重量％からなる単量体混合物99〜20重量部をグラフト重合するに際し、（ｂ）単量体混合物のみを重合してなる重合体の屈折率と（ａ）ゴム質重合体の屈折率の差が0.02以下になるように（ｂ）単量体混合物の組成を選択して得られるグラフト重合体99〜40重量％および
（Ｃ）カルボキシル基またはエポキシ基を含有する変性ビニル系重合体０〜20重量％
からなり、かつ（Ａ）成分、（Ｂ）成分または（Ｃ）成分の２成分または３成分間の屈折率の差が0.02以下であることを特徴とする熱可塑性樹脂組成物。」（特許請求の範囲）
「本発明は優れた永久帯電防止性、耐衝撃性および透明性を有する熱可塑性樹脂組成物に関する。」（第１頁右下欄12、13行）
「かくして得られたポリマは（Ａ）ポリエーテルエステルアミド1〜40重量％、（Ｂ）グラフト共重合体99〜40重量％および（Ｃ）変性ビニル系重合体0〜20重量％の範囲で配合される。」（第６頁右上欄4〜7行）
「本発明をさらに具体的に説明するために以下に実施例および比較例を挙げて説明する。なお最終的に得られた樹脂組成物は射出成形法によって成形されたのち、下記の試験法により諸物性を測定した。」（第６頁左下欄14〜18行）
エ、対比・判断
　本件発明と刊行物１に記載された発明とを対比すると、両者は、単量体成分であるアクリロニトリル系化合物とビニル芳香族系化合物との重量比が１０：９０から５０：５０であるグラフト共重合体と50重量％以上のエチレンオキシド成分を含み、且つ屈折率（ｎＤ20）が１．５０以上である共重合体からなり、それぞれの量において重複する射出成型用制電性樹脂組成物である点で一致し、上記エチレンオキシド成分を含む共重合体について、本件発明では、エチレンオキシドと、下記一般式で表わされる化合物
　　　ＣＨ２−ＣＨ−（ＣＨ２Ｘ）ｎ−Ａｒ
　　　　＼　／
　　　　　Ｏ
（但し該一般式において、Ａｒは少なくとも１個のハロゲン原子、及び又はアリール基、及び又はアラルキル基で置換された単環の炭素系芳香族基又は複素環系芳香族基、或いは置換基を有してもよい縮合した炭素系芳香族基又は複素環系芳香族基を表わし、ｎは０又は１の整数を、ＸはＯ（酸素），Ｓ（硫黄）又は−Ｏ−ＣＯ−基を表わす。）
とを含むエポキシド単量体よりなるエチレンオキシド共重合体とするのに対し、刊行物１では、特定の方法で製造されたポリエーテルエステルアミドとする点で相違するものと認める。
　刊行物１に記載のポリエーテルエステルアミドは、本件発明のエチレンオキシド共重合体とは、その構成において相違するポリマーであり、刊行物１には、本件発明１のエチレンオキシド共重合体についての記載および示唆は認められないものである。
　そして、本件発明は、上記相違点を有することにより、射出成型品におけるパール光沢やウェルド・ライン等の表面外観が著しく改良され、そういった作用効果については刊行物１には記載されておらず、格別な作用効果を奏するものと認められる。
　したがって、本件発明は刊行物１に記載された発明でもなく、また、刊行物１に記載された発明に基づいて容易に発明をすることができたものでもない。
（４）むすび
　以上のとおりであるから、特許異議申立人の主張する理由及び提出した証拠方法によっては、本件特許を取り消すことができない。
　また、他に本件特許を取り消すべき理由を発見しない。
　よって、結論のとおり決定する。
【異議決定日】
平成１３年１月２２日（２００１．１．２２）
【訂正の要旨】
（訂正の要旨）
　特許第３００６２２４号発明の明細書を次のとおり訂正するものである。
　訂正事項ａは、特許請求の範囲の減縮を目的とし、また訂正事項ｂは、訂正事項ａに伴い、特許請求の範囲と発明の詳細な説明の記載を整合するために明りょうでない記載の釈明を目的とするものである。
訂正事項ａ：
　特許請求の範囲の請求項１の
「【請求項１】（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシドを含み、且つ屈折率（ｎＤ２０）が１．５０以上であるエチレンオキシド共重合体５〜３０重量部を配合したことを特徴とする成型物表面外観の優れた射出成型用制電性樹脂組成物。」を、
「【請求項１】（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシドと、下記一般式で表わされる化合物
（但し該一般式において、Ａｒは少なくとも１個のハロゲン原子、及び又はアリール基、及び又はアラルキル基で置換された単環の炭素系芳香族基又は複素環系芳香族基、或いは置換基を有してもよい縮合した炭素系芳香族基又は複素環系芳香族基を表わし、ｎは０又は１の整数を、ＸはＯ（酸素），Ｓ（硫黄）又は−Ｏ−ＣＯ−基を表わす。）
とを含むエポキシド単量体よりなり、且つ屈折率（ｎＤ２０）が１．５０以上であるエチレンオキシド共重合体５〜３０重量部を配合したことを特徴とする成型物表面外観の優れた射出成型用制電性樹脂組成物。」と訂正する。
訂正事項ｂ：
　特許明細書の第３欄２７行の「エチレンオキシドを含み」を、「エチレンオキシド及び後記の他のエポキシド単量体よりなり」と訂正する。
（５４）【発明の名称】
樹脂組成物
（５７）【特許請求の範囲】
　【請求項１】　（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシド
と、下記一般式で表わされる化合物
　【化１】
（但し該一般式において、Ａｒは少なくとも１個のハロゲン原子、及び又はアリール基、及び又はアラルキル基で置換された単環の炭素系芳香族基又は複素環系芳香族基、或いは置換基を有していてもよい縮合した炭素系芳香族基又は複素環系芳香族基を表わし、ｎは０又は１の整数を、ＸはＯ（酸素），Ｓ（硫黄）又は−Ｏ−ＣＯ−基を表わす。）
とを含むエポキシド単量体よりなり
【発明の詳細な説明】
　【０００１】
　【産業上の利用分野】
　本発明は、優れた永久制電性を有し、且つ改良された成型物表面外観を有する射出成型用制電性樹脂組成物に関するものである。
　【０００２】
　【従来の技術】
　ＡＢＳグラフト共重合体は優れた機械的特性を有するので広範な分野で使用されているが、帯電防止性に欠けるため静電気による障害を防止したいＯＡ機器や各種防塵分野への応用は制限されている。
　ＡＢＳグラフト共重合体に帯電防止性を付与する方法として、界面活性剤等を樹脂表面に塗布するか或いは樹脂中に練り込む等の方法があるが、その帯電防止効果の耐久性に難点がある。就中水洗する様な場合に耐久性は悪くなる。
　【０００３】
　この点を改良することを目的としてエピハロヒドリン共重合体を混合する方法（特開昭６１−１８５５５７号，特開昭６２−２５１６４号，特開昭６２−２７３２４７号）や他のエチレンオキシド共重合体を混合する方法（特開昭６４−２６６７４号公報）、更には第３成分としてアクリレートポリマーを添加する方法（特開昭６４−１７４８号公報），特定の変性ビニル重合体を添加する方法（特開平２−２６９１４７号公報）が提案されている。しかしながら、これらの方法によっては、永久制電性が改善される一方で、射出成型によって得られる製品の表面にウェルド・ライン，パ−ル光沢等の外観不良が生ずるという問題点が指摘されている。このことは、ＯＡ機器，家電製品のハウジング，内装材等特に美的外観を要求される分野に使用され、且つ射出成型によって製造される場合が多いＡＢＳ樹脂の商品価値を損ない、その用途を限定することにつながるものである。
　【０００４】
　【発明が解決しようとする課題】
　本発明は、優れた表面外観を与えるＡＢＳ樹脂をベースとした射出成型用制電性樹脂組成物の提供を目的とするものである。
　【０００５】
　【課題を解決するための手段】
　上記課題を解決するため、本発明者らは鋭意研究の結果、単量体成分として５０％以上のエチレンオキシドを含み、且つ屈折率（ｎＤ２０）が１．５０以上であるエチレンオキシド共重合体をＡＢＳ樹脂に配合することにより上記目的を充分達成し得ることを見出し、本発明に到達したものである。
　即ち、本発明は、（Ａ）単量体成分であるアクリロニトリル系化合物とビニル芳香族系化合物との重量比が１０：９０から５０：５０であるＡＢＳグラフト共重合体１００重量部に対して、（Ｂ）単量体成分として５０重量％以上のエチレンオキシド
及び後記の他のエポキシド単量体よりなり
　【０００６】
　本発明に用いるＡＢＳグラフト共重合体はビニル芳香族系化合物とアクリロニトリル系化合物との組合せを少くとも４０重量％とゴム質基材６０重量％以下とよりなるものである。“ＡＢＳ”という用語は、本来アクリロニトリル，ブタジエン，スチレンより主として構成される共重合体を表わすものであるが、近年になってこの定義は拡大され、これらの成分の全部又は一部分がこれに類縁性の大きい化合物で置換された共重合体であって、成型加工性，剛性，耐衝撃性，光沢度，耐熱性等の基礎的諸特性に関していわゆるＡＢＳ樹脂の特性を本質的に示す共重合体をも包含して用いられている。
　本発明に用い得るビニル芳香族系化合物はビニルアニリン類，スチレン，α−メチルスチレンのようなビニル芳香族系化合物、クロロスチレンやジブロモスチレンのようなハロゲン化スチレン、ビニルトルエンのようなアルキルスチレン等のような種々の共重合性ビニル芳香族系化合物である。異種のビニル芳香族系化合物の混合物も使用可能である。しかし、好ましいのは、スチレン，ハロゲン化スチレン類，α−メチルスチレン類，アルキルスチレン類又はこれらの混合物である。最も好ましい実施態様においてはグラフト共重合体中に少なくとも若干のスチレンを含有している。
　【０００７】
　本発明に用い得るアクリロニトリル系化合物はアクリロニトリル，ハロゲン化アクリロニトリル，メタクリロニトリル，エタクリロニトリル，更にアルキルアクリロニトリル誘導体又はこれらの誘導体である。メチルメタクリレート，エタクリレート及びアクロレインのようなその他の非ニトリル系アクリロ化合物はＡＢＳグラフト共重合体中に２０重量％以下、好ましくは１０重量％以下の比較的少量で存在していてもよい。好適な化合物はアクリロニトリル及び／又はメタクリロニトリルである。更に最も好適なＡＢＳグラフト共重合体はアクリロニトリルを主なアクリロ化合物として含有し、少量のメタクリロニトリルを含有するものである。
　これら本発明に用いるＡＢＳグラフト共重合体において、単量体成分であるアクリロニトリル系化合物とビニル芳香族系化合物との重量比は１０：９０から５０：５０の範囲であることが必要である。アクリロニトリル系化合物の重量比がこの範囲未満であると、本発明の目的の１つである射出成型物の優れた表面外観を得ることが困難になる。一方この範囲を上回るとＡＢＳグラフト共重合体自身の成型時の流動性，熱安定性が低下して好ましくないことは、当業界において周知である。
　【０００８】
　ゴム質基材としては公知の種々のゴム質基材を何れも使用し得る。しかし好ましいゴム質基材はジエン系ゴムよりなるものである。特に好ましいゴム質はポリブタジエン系ゴム及びブタジエン共重合ゴムであって、例えば３５％以下のアクリロニトリル，アルキルアクリレート，アルキルメタクリレート等の共重合性単量体又はスチレン等のビニル芳香族系単量体を含有するブタジエン共重合体である。また、ジエン系ゴム程好ましくはないが、その他のゴム質基材も使用することが出来る。その例としてはアルキルアクリレート単独重合体又は共重合体から誘導したアクリルゴムあるいはエチレンプロピレン非共役ジエン共重合体ゴム、半結晶性ないし非結晶性塩素化ポリエチレン等が挙げられる。
　【０００９】
　本発明のグラフト共重合体は樹脂の性質を改善するために公知の種々の添加物を重合時に少量含んでいてもよい。このような添加物としてはジビニルベンゼン，エチレングリコ−ルジメタクリレート等の架橋性単量体を挙げることができる。
　本発明に用いる上記グラフト共重合体の多くは市場で広範囲に入手することが出来、或いは種々の公知のグラフト重合技術によって製造することができる。
　その方法の一つはアクリロニトリル単量体とビニル芳香族単量体とを予め生成したゴム質基材に共重合する方法である。米国特許第３，２３８，２７５号明細書にはスチレンとアクリロニトリルから伝統的なＡＢＳグラフト共重合体を製造する代表的な方法が記載されている。更に同明細書には、ゴム質基材の含有率が大きいグラフト共重合体と、スチレン−アクリロニトリル共重合体（ＳＡＮ），アクリロニトリル−α−メチルスチレン，スチレン共重合体等の予め形成された剛性の共重合体とを配合してＡＢＳ型樹脂を製造する方法も記載されている。
　【００１０】
　ビニル芳香族化合物，アクリロニトリル系化合物及びゴム質基材の割合は一部は熱可塑性樹脂の所望の特性によって異なる。しかし、成型性，剛性，耐衝撃性，光沢度，耐熱性等の特性バランスを保持する観点からは、ＡＢＳグラフト共重合体が少くとも４０重量％のビニル芳香族系化合物とアクリロニトリル系化合物との組合せよりなり、ゴム質基材が６０重量％以下であることが好ましい。更に好ましい割合はＡＢＳグラフト共重合体中のビニル芳香族系化合物とアクリロニトリル系化合物との組合せが少くとも５０重量％でゴム質基材が５０重量％以下である。
　ＡＢＳグラフト共重合体の一部が他のポリマーに置換されたポリマーブレンド物もまた該ＡＢＳグラフト共重合体の特性が付与される限りにおいて使用可能である。好ましいブレンドとして例えば塩化ビニルポリマー，スチレンポリマー，耐衝撃性スチレンポリマー，メチルメタクリレートポリマー，ポリウレタン，ポリカーボネート，ポリアミド，ポリブチレンテレフタレート等のポリエステル，ポリフェニレンエーテル，ポリグルタルイミド，塩素化ポリエチレン等とのブレンドを挙げることができる。ブレンド物中にはＡＢＳグラフト共重合体が通常少くとも３０重量％以上、好ましくは５０重量％以上含まれる。
　【００１１】
　本発明に用いるエチレンオキシド共重合体においては、単量体成分としてエチレンオキシドが５０重量％以上含まれることによって優れた制電性を有する樹脂組成物を得ることができる。また、他の特定の単量体と共重合して該共重合体の屈折率（ｎＤ２０）を１．５０以上とすることにより、樹脂組成物を射出成型して得られた製品の表面外観が著しく改良される。
　ここでいう製品の表面外観の不良とは、いわゆるパール光沢と、ウェルドライン，即ち射出成型時に金型内で樹脂組成物が合流して生じる線状のマークを指している。ＡＢＳ樹脂は主要な単量体として芳香族化合物を含んでいるので比較的高い屈折率を有し、その共重合組成にもよるがおよそ１．５５以上である。ＡＢＳ樹脂と他のポリマーを混合して用いる場合両者の屈折率を可及的に近似させることによって透明度の高い樹脂組成物を得ることはよく知られている。しかしながら、ウェルドラインは、例えば、単一の樹脂を含む樹脂組成物を射出成型する場合にも生じることがあり、本発明組成物の如くＡＢＳ系樹脂とエチレンオキシド共重合体との混合物を含む組成物において、両者の屈折率が近似することによってウェルドラインによる外観不良が改善されることは全く予期し得ないことである。
　【００１２】
　本発明で使用されるエチレンオキシド共重合体を構成する単量体成分としてはエチレンオキシドのほか、単量体の屈折率（ｎＤ２０）が１．５４以上、好ましくは１．５５以上のものから選ばれる。その様な単量体は下記一般式で表わされる化合物から選ばれる。
　【００１３】
　【化２】
　【００１４】
　但し該一般式において、Ａｒは少なくとも１個のハロゲン原子、及び又はアリール基、及び又はアラルキル基で置換された単環の炭素系芳香族基又は複素環系芳香族基、或いは置換基を有していてもよい縮合した炭素系芳香族基又は複素環系芳香族基を表わし、ｎは０又は１の整数を、ＸはＯ（酸素），Ｓ（硫黄）又は−Ｏ−ＣＯ−基を表わす。
　これを具体的に例示すれば、２−クロロフェニルグリシジルエーテル，４−クロロフェニルグリシジルエーテル，２，４，６−トリクロロフェニルグリシジルエーテル，２，４−ジブロモフェニルグリシジルエーテル，２，４−ジブロモクレジルグリシジルエーテルの様なフェニル基がハロゲン原子で置換されたフェニルグリシジルエーテル類、２−フェニルフェニルグリシジルエーテル，４−フェニルフェニルグリシジルエーテル，４−ベンジルフェニルグリシジルエーテル，４−クミルフェニルグリシジルエーテルの様なフェニル基が更に芳香族基を含む置換基で置換されたフェニルグリシジルエーテル類、１−ナフチルグリシジルエーテル，２−ナフチルグリシジルエーテル，９−フェナントリルグリシジルエーテルの様なアリール基が縮合芳香族基であるアリールグリシジルエーテル類、
　【００１５】
　４−クロロ−１−ナフチルグリシジルエーテル，２，４−ジクロロ−１−ナフチルグリシジルエーテル，１−ブロモ−２−ナフチルグリシジルエーテル，２−ブロモ−２−ナフチルグリシジルエーテル，１，６−ジブロモ−２−ナフチルグリシジルエーテルの様なアリール基がハロゲン原子で置換された縮合芳香族基であるアリールグリシジルエーテル類、４−クロロフェニルグリシジルチオエーテル，２−クロロフェニルグリシジルチオエーテルの様なフェニルグリシジルチオエーテル類、４−クロロスチレンオキシド，２−クロロスチレンオキシド，２，６−ジクロロスチレンオキシド，４−ブロモスチレンオキシドの様なフェニル基がハロゲン原子で置換されたスチレンオキシド類、２−ビニルナフタレンオキシド，９−ビニルフェナントレンオキシドの様なビニル基で置換された縮合芳香族化合物のエポキシド類、４−（２．３−エポキシプロポキシ）インド−ルの様な縮合した複素環系芳香族化合物のグリシジルエ−テル類、グリシジル−２−クロロベンゾエート，グリシジル−３−クロロベンゾエート，グリシジル−２，４−ジクロロベンゾエート，グリシジル−２，５−ジクロロベンゾエート，グリシジル−２−ブロモベンゾエート，グリシジル−４−ブロモベンゾエートの様なハロゲン原子で置換された安息香酸のグリシジルエステル類、グリシジル−１−ナフトエート，グリシジル−２−ナフトエートの様な縮合芳香族カルボン酸のグリシジルエステル類等が挙げられる。上記一般式の他、グリシジルカルバゾール、グリシジルインドール、グリシジルフェノチアジンの様なグリシジル基で置換された、縮合した複素環系芳香族化合物も、エチレンオキシド共重合体を構成する単量体成分として使用することができる。
　【００１６】
　また、エチレンオキシド及び上記単量体のほか、エチレンオキシド成分が５０重量％以上で，得られた共重合体の屈折率（ｎＤ２０）が１．５０以上となる範囲において、他の単量体をも共重合成分として併用することができる。その様な他モノマー成分としては、プロピレンオキシド，１−ブテンオキシドの様なアルキレンオキシド、シクロヘキセンオキシド，ビニルシクロヘキセンモノオキシドの様なシクロアルキルエポキシド、スチレンオキシド，α−メチルスチレンオキシドの様な芳香族置換エポキシド、エピクロロヒドリン，エピブロモヒドリンの様なハロゲン置換アルキレンオキシド、エチルグリシジルエーテル，ブチルグリシジルエーテル，クロロエチルグリシジルエーテルの様なアルキルグリシジルエーテル、アリルグリシジルエーテルの様なアルケニルグリシジルエーテル、フェニルグリシジルエーテルの様な芳香族グリシジルエーテル、酢酸グリシジル，プロピオン酸グリシジル，メタクリル酸グリシジル，安息香酸グリシジルの様なグリシジルエステル等が挙げられる。
　本発明に用いるエチレンオキシド共重合体は、５０重量％以上のエチレンオキシド，単量体の屈折率が１．５４以上、好ましくは１．５５以上のエポキシド単量体及び必要に応じて他のエポキシド単量体とを組合わせて開環重合することによって得られる。
　【００１７】
　エチレンオキシド共重合体の分子量は０．１ｇ／ｄ１のモノクロロベンゼン溶液を用い、８０℃で測定した還元粘度で０．５〜１０、好ましくは１〜５の範囲が望ましい。この範囲をを下回ると本発明組成物の機械的諸特性が低下し、一方上回ると成型加工性，就中成型流動性が低下して好ましくない。
　重合触媒は公知のジアルキル亜鉛−水，トリアルキルアルミニウム−水−アセチルアセトン，有機スズとリン酸エステルの熱縮合物等のいずれでも用いることが出来る。
　【００１８】
　共重合反応の溶媒としてはブタン，ペンタン，ヘキサン，ヘプタン，ベンゼン，トルエン，クロルベンゼン等が挙げられる。又は、必要に応じて無溶媒で行なうことも可能である。
　反応温度は０〜６０℃の範囲が望ましい。
　また該共重合体はブロック共重合体，グラフト共重合体，ランダム共重合体又は交互共重合体のいずれでもよいが、優れた制電性を得るためにはランダム共重合体であるのが特に望ましい。
　【００１９】
　これら本発明に用いるエチレンオキシド共重合体は、ＡＢＳグラフト共重合体１００重量部に対して５〜３０重量部含まれることによって本発明の目的が達成される。この範囲を下回ると本発明の１つの目的である制電性を得ることが困難となり、一方この範囲を上回るとＡＢＳ樹脂本来の機械的諸特性が低下して好ましくない。また、これらのエチレンオキシド共重合体は、エチレンオキシド単独重合体又は他のエチレンオキシド共重合体と組合わせて使用されることが、本発明の樹脂組成物の特性を付与し得る範囲で可能である。好適には、エチレンオキシド単独重合体及び共重合体の合計量に対して本発明における共重合体が少なくとも３０重量％、好ましくは５０重量％以上含まれる。
　【００２０】
　本発明の制電性樹脂組成物は上記ＡＢＳグラフト共重合体とエチレンオキシド共重合体を、バンバリーミキサー内での混合，溶融混合，押出し及びミル粉砕等の既知の各種技術の何れかにより混合して得られる。
　本発明に用いるエチレンオキシド共重合体とＡＢＳグラフト共重合体の一部を特開平２−２６９１４７号公報で開示されている如き成分、即ちカルボキシル基，エポキシ基，アミノ基，ヒドロキシル基，ポリアルキレンオキシド基又はその誘導体から選ばれた少なくとも１種の官能基を含有する変性ビニル系重合体とブレンドして置き換えることも、ＡＢＳグラフト共重合体の特性が付与される範囲の量で可能である。好適な範囲は選ばれる変性ビニル重合体の性質にもよるがＡＢＳグラフト共重合体が通常少なくとも３０重量％、好ましくは５０重量％以上である。
　【００２１】
　更に、過酸化ジクミル等の架橋剤を少量含めてもよい。もっとも、適当な組成物を得るのに、架橋剤は必ずしも必要ではない。その他既知の添加剤例えば衝撃性改良剤，潤滑剤，安定剤，充填剤，酸化防止剤，紫外線吸収剤及び難燃剤等を添入することが出来る。また、他の既知の帯電防止剤、例えば長鎖アミン，エーテル及びエステル，アミド，四級アンモニウム塩及びスルホン酸並びにスルホン酸アルキル，アリール又はアルキルアリール及びリン酸，リン酸アルキル，アリール又はアラルキル，特にこれらのエトキシル酸塩誘導体及び低分子量ポリエーテルグリコール等を添入することも出来る。添加剤はエチレンオキシド共重合体及び／又はＡＢＳグラフト共重合体に別々に添入しても、或いはエチレンオキシド共重合体と樹脂成分との混合時若しくは混合後に添入してもよい。
　【００２２】
　【実施例】
　以下実施例によって本発明を具体的に詳細説明する。
参考例１
ａ）重合触媒の調製
　撹拌機，窒素導入管，低沸点物放出管及び温度計を備えた１１の四ツ口フラスコにジブチルスズオキシド３７．６ｇとリン酸トリブチル８０．３ｇを入れ器内を窒素置換した後撹拌しながら２５０℃で２０分間加熱し得られた固体を重合触媒として用いた。
ｂ）エチレンオキシド共重合体の製造
　撹拌機，窒素導入管，温度計及び試料導入管を備えた２０１のステンレス反応器に窒素雰囲気下ヘキサン４２００ｇ，エチレンオキシド８２３ｇ，１−ナフチルグリシジルエーテル２８２ｇ及び上記調製した触媒１５ｇを入れ撹拌下２０℃で８時間反応させる。反応終了後水５ｍ１及び老化防止剤として４，４´−チオビス（３−メチル−６−ターシャリーブチルフェノール）５．５ｇを入れ室温で１５分間撹拌する。
　次いで、ポリマーを濾取し、ヘキサンで洗浄後５０℃で一昼夜乾燥し、共重合体を得た（１０６０ｇ）。得られた共重体の組成はＮＭＲ法によるとエチレンオキシド：１−ナフチルグリシジルエーテル＝７５：２５（重量比）であった。またこのポリマーの屈折率（ｎＤ２０）は１．５０８であった。マタ前記の方法でこのポリマ−の還元粘度を測定したところ４．０であった。
参考例２〜７
　上記参考例１と同様にしてエチレンオキシド共重合体を製造した結果を表１，表２に示した。
　【００２３】
　【表１】
　【００２４】
　【表２】
　【００２５】
実施例１，２　　比較例１，２
　公知の乳化重合法及びグラフト重合法により、アクリロニトリル成分３０重量％，スチレン成分５５重量％及びブタジエン成分１５重量％からなるＡＢＳグラフト共重合体（Ｉ）を製造した。この共重合体（Ｉ）１００重量部に潤滑剤としてエチレンビスステアリルアミド０．５重量部，顔料としてフタロシアニンブルー０，５重量部を配合したもの、参考例１で調製したエチレンオキシド共重合体を各々１０又は２０重量部配合したもの及び参考例４で調製した共重合体２０重量部を配合したものを夫々以下の方法に従ってペレット化，射出成型し、得られた成型品の表面外観及び物性を表３に示した。
　ペレット化：各配合物を容量１．７ｌのバンバリーミキサーで混練後、表面温度１７０℃の２本ロールでシート化し、冷却後ペレタイザーにて約４ｍｍ角にペレット化した。
　射出成型：得られたペレットを９０℃で４時間棚段乾燥機で乾燥後、射出成型に供した。成型機はアーブルグ社製，オールラウンダーＡ１７０Ｈ（９０−２００）を用いた。
　成型条件は以下の通りである。
　スクリュー径　：２２ｍｍφ　　　　　　　　金型温度：６０℃
　シリンダー温度：２２０℃　　　　　　　　　型締力　：１８トン
　射出圧力　　　：２０００Ｋｇ／ｃｍ２　　　冷却時間：１０秒
　射出時間　　　：０．５秒
　保圧　　　　　：１５００Ｋｇ／ｃｍ２
　保圧時間　　　：７秒
　【００２６】
　金型概要：８１ｍｍ×８７ｍｍ×厚み２ｍｍの平板状キャビティーを有し、ランナ（内径４ｍｍφ）が２つに分枝し、２ヵ所のゲートよりキャビティーに樹脂が充填される。平板のほぼ中央にウェルドラインが発生するように設計されている。
　ゲートランド２ｍｍ，幅２ｍｍ，厚み１ｍｍ、ゲート間隔５１ｍｍ。
　この金型を用いて射出成型された試験片の平面及び断面を夫々図１及び図２に示した。
　表面外観
　ウェルドライン，パール光沢は目視により判定し、その結果を記号で示した。
　物性
　　制電性
　　　帯電圧半減期（秒）：オネストメーター（シシド静電気社製）による。
　　　　　　　　　　　　　　印加電圧１０ＫＶ。
　　表面抵抗率測定（Ω）：ＪＩＳＫ６９１１による。試験条件２３℃，５０％ＲＨ
　　機械的特性
　　　降伏点応力（Ｋｇ／ｃｍ２）　　ＡＳＴＭ　Ｄ−６３８，５０ｍｍ／分
　　　破断時伸び（％）　　　　　　　ＡＳＴＭ　Ｄ−６３８，５０ｍｍ／分
　　　アイゾット衝撃強度（Ｋｇ・ｃｍ／ｃｍ）ＡＳＴＭ　Ｄ−２５６−５６Ａ
　　　　　　　　　　　　　　　　　　　　　　（１／２インチノッチ付き）
　　　曲げ弾性率（Ｋｇ／ｃｍ２）　　ＡＳＴＭ　Ｄ−７９０
　【００２７】
　【表３】
　【００２８】
実施例３，４　　比較例３〜６
　実施例１で用いたＡＢＳグラフト共重合体（Ｉ）及び別途公知の乳化重合法で製造したＡＢＳグラフト共重合体（ＩＩ）（アクリロニトリル５重量％，ブタジエン１５重量％及びスチレン８０重量％から成る）との合計量１００重量部に対して、潤滑剤としてエチレンビスステアリルアミド０．５重量部及び顔料としてフタロシアニンブルーを配合したもの、更に参考例１，２，３，５，６及び７で調製した共重合体を配合したものについて実施例１と同様に成型し試験した結果を表４に示した。
　【００２９】
　【表４】
　【００３０】
実施例５，６　　比較例７〜９
　実施例１で用いたＡＢＳグラフト共重合体（Ｉ）と同一のもの９０重量部，重合度８００のポリ塩化ビニル１０重量部に滑剤としてエチレンビスステアリルアミド０．５重量部，顔料としてフタロシアニンブルー０．５重量部及び安定剤としてジブチルスズマレート０．５重量部，更に参考例３で調製した共重合体を配合したものについて実施例１と同様に成型し試験した結果を表５に示した。
　【００３１】
　【表５】
　【００３２】
　【発明の効果】
　本発明の樹脂組成物は優れた永久制電性を有し、且つ表面外観が著しく改善されたものであって、工業的価値が大きいものということができる。
　【００３３】
【図面の簡単な説明】
　【図１】
　本発明の試験のために射出成型して得られた試験片の平面図。
　【図２】
　同Ａ−Ａ断面図。
　【符号の説明】
　１　ランナに直交するスプル（根元の径５ｍｍφ）を示す。
【図面】